(57)【特許請求の範囲】
【請求項１】
表面に光沢を付与するシートであって、
基部と、前記基部の一方に設けられた線状凹凸部と、を有し、
前記線状凹凸部は、長い下底を前記基部側に、短い上底を前記基部とは反対側に有する台形断面を具備し、該台形断面を維持して一方向に延びる線状凸部を有し、複数の前記線状凸部が前記延びる方向とは異なる方向に間隔を有して配列されており、
複数の前記線条凸部はいずれも前記一方向に延び、
複数の前記線状凸部の間には、短い上底を前記基部側に、長い下底を前記基部とは反対側に有する台形断面の溝である線状凹部が形成され、
複数の前記線状凸部の配列ピッチＰは１μｍ以上５μｍ以下、前記線状凸部の台形断面における高さＨは１μｍ以上５μｍ以下とされるとともに、Ｐ／Ｈが１．０以下である、回折光沢シート。
【請求項２】
前記基部のうち前記線状凹凸部が設けられた側とは反対側の面に基材層が設けられている、請求項１に記載の回折光沢シート。
【請求項３】
表面に光沢を付与するシートのための賦型シートであって、
賦型層基部と、前記賦型層基部の一方に設けられた賦型層線状凹凸部と、を有し、
前記賦型層線状凹凸部は、長い下底を前記賦型層基部側に、短い上底を前記賦型層基部とは反対側に有する台形断面を具備し、該台形断面を維持して一方向に延びる賦型層線状凸部を有し、複数の前記賦型層線状凸部が前記延びる方向とは異なる方向に間隔を有して配列されており、
前記賦型層線状凸部はいずれも前記賦型層基部の帯状の長手方向に延び、
複数の前記賦型層線状凸部の間には、短い上底を前記賦型層基部側に、長い下底を前記賦型層基部とは反対側に有する台形断面の溝である賦型層線状凹部が形成され、
複数の前記賦型層線状凸部の配列ピッチＰは１μｍ以上５μｍ以下、前記賦型層線状凸部の台形断面における高さＨは１μｍ以上５μｍ以下とされるとともに、Ｐ／Ｈが１．０以下である、賦型シート。
【請求項４】
前記賦型層基部のうち前記賦型層線状凹凸部が設けられた側とは反対側の面に賦型シート基材層が設けられている、請求項３に記載の賦型シート。
【請求項５】
回折光沢シートを製造する方法であって、
請求項３又は４に記載の賦型シートの前記賦型層線状凹凸部に、硬化前の樹脂組成物を供給し、該組成物を硬化してから前記賦型シートから離型する、回折光沢シートの製造方法。
【発明の詳細な説明】
【技術分野】
【０００１】
本発明は、回折現象を用いた光沢を有するシートである回折光沢シート、この回折光沢シートを作製するための賦型シート、及び回折光沢シートの製造方法に関する。
【背景技術】
【０００２】
合成皮革等のシート表面における意匠性を向上させる目的で回折現象を利用した光沢（例えば虹状の光沢）を付与することがある。そのためにシート表面に対して微細な凹凸を形成する。これは微細な凹凸による光の回折現象が独特の光沢となって表れるものである。
【０００３】
例えば特許文献１、２には、回折光沢が付与された合成皮革を作製する際に用いられる離型紙が開示されている。
【先行技術文献】
【特許文献】
【０００４】
【特許文献１】特許３０９８７９９号公報
【特許文献２】特開２０１０−２５３７７９号公報
【発明の概要】
【発明が解決しようとする課題】
【０００５】
しかしながら、特許文献１、２に記載のような離型紙によって作製された合成皮革では、これが使用された物品において、作製当初は良いものの、使用が進むにつれて、例えば人が触れることによる皮脂等の汚れが合成皮革に形成された凹凸の凹部に入り込み、使用開始からそれ程の時間が経過していなくても回折現象による光沢が生じなくなったり、光沢が生じたとしても弱くなったりすることがあった。
【０００６】
そこで本発明は上記問題を鑑み、従来よりも長い期間に亘って回折現象による光沢を維持することができる回折光沢シートを提供することを課題とする。また、回折光沢シートを作製するための賦型シート、及び回折光沢シートの製造方法を提供する。
【課題を解決するための手段】
【０００７】
以下、本発明について説明する。わかりやすさのため、ここでは括弧書きで図面の参照符号を付記するが、本発明はこれに限定されるものではない。
【０００８】
請求項１に記載の発明は、表面に光沢を付与するシートであって、基部（１１）と、基部の一方に設けられた線状凹凸部（１２）と、を有し、線状凹凸部は、長い下底（１３ａ）を基部側に、短い上底（１３ｂ）を基部とは反対側に有する台形断面を具備し、該台形断面を維持して一方向に延びる線状凸部（１３）を有し、複数の線状凸部が延びる方向とは異なる方向に間隔を有して配列されており、複数の線条凸部はいずれも一方向に延び、複数の線状凸部の間には、短い上底（１４ａ）を基部側に、長い下底（１４ｂ）を基部とは反対側に有する台形断面の溝である線状凹部（１４）が形成され、複数の線状凸部の配列ピッチＰは１μｍ以上５μｍ以下、線状凸部の台形断面における高さＨは１μｍ以上５μｍ以下とされるとともに、Ｐ／Ｈが１．０以下である、回折光沢シート（１）である。
【０００９】
請求項２に記載の発明は、請求項１に記載の回折光沢シート（２１）において、基部（１１）のうち線状凹凸部（１２）が設けられた側とは反対側の面に基材層（２２）が設けられている。
【００１０】
請求項３に記載の発明は、表面に光沢を付与するシートのための賦型シートであって、賦型層基部（３３）と、賦型層基部の一方に設けられた賦型層線状凹凸部（３４）と、を有し、賦型層線状凹凸部は、長い下底を賦型層基部側に、短い上底を賦型層基部とは反対側に有する台形断面を具備し、該台形断面を維持して一方向に延びる賦型層線状凸部を有し、複数の賦型層線状凸部が延びる方向とは異なる方向に間隔を有して配列されており、賦型層線状凸部はいずれも賦型層基部の帯状の長手方向に延び、複数の賦型層線状凸部の間には、短い上底を賦型層基部側に、長い下底を賦型層基部とは反対側に有する台形断面の溝である賦型層線状凹部が形成され、複数の賦型層線状凸部の配列ピッチＰは１μｍ以上５μｍ以下、賦型層線状凸部の台形断面における高さＨは１μｍ以上５μｍ以下とされるとともに、Ｐ／Ｈが１．０以下である、賦型シート（３０）である。
【００１１】
請求項４に記載の発明は、請求項３に記載の賦型シート（３０）において、賦型層基部（３３）のうち賦型層線状凹凸部（３４）が設けられた側とは反対側の面に賦型シート基材層（３１）が設けられている。
【００１２】
請求項５に記載の発明は、回折光沢シートを製造する方法であって、請求項３又は４に記載の賦型シートの賦型層線状凹凸部に、硬化前の樹脂組成物を供給し、該組成物を硬化してから賦型シートから離型する、回折光沢シートの製造方法である。
【発明の効果】
【００１３】
本発明によれば、従来よりも長い期間に亘って回折現象による光沢を維持することができる。
【図面の簡単な説明】
【００１４】
【図１】回折光沢シート１の外観斜視図である。
【図２】回折光沢シート１の断面図である。
【図３】回折光沢シート１の形態を説明する断面図である。
【図４】回折光沢シート１の形態を説明する断面図である。
【図５】回折光沢シート２１の外観斜視図である。
【図６】賦型シート３０の外観斜視図である。
【図７】賦型シート３０の断面図である。
【図８】図８（ａ）は賦型シート３０の平面図、図８（ｂ）は他の例の賦型シート３０の平面図である。
【図９】賦型シートの作製方法を説明する図である。
【図１０】図１０（ａ）、図１０（ｂ）は回折光沢シートの作製方法を説明する図である。
【図１１】図１１（ａ）〜図１１（ｃ）は回折光沢シートの他の作製方法を説明する図である。
【発明を実施するための形態】
【００１５】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１６】
図１には、１つの形態を説明する図で回折光沢シート１を表す斜視図、図２には図１にＩＩ−ＩＩで示した線に沿った回折光沢シート１の厚さ方向断面図を示した。図１、図２からわかるように、本形態の回折光沢シート１は、回折構造層１０を具備してなり、該回折構造層１０は基部１１及び線状凹凸部１２を有してこれらが一体となって構成されている。以下に回折光沢シート１について詳しく説明する。
【００１７】
基部１１は、線状凹凸部１２における複数の線状凸部１３の支持部となる板状の部位である。基部１１の厚さは特に限定されることはないが、基部の厚さは２５μｍ以上２００μｍ以下とすることができる。厚さが２５μｍより薄いと回折光沢シートが破れやすくなり、２００μｍより厚いと柔軟性にかけ使い勝手が悪くなる虞がある。
【００１８】
線状凹凸部１２は、基部１１の一方の面上に形成された凹凸を有する層である。本形態では線状凹凸部１２は、図１、図２からわかるように、一方向（図１に於いてはｙ軸方向）に延びる線状凸部１３を有している。そして、複数の線状凸部１３が、上記延びる方向（以下、「延在方向」或いは「長手方向」とも呼稱する）とは異なる方向（図１に於いては延在方向と直交するｘ軸方向）に間隔を有して配列されている。従って、隣合う線状凸部１３の間には間隙が形成され、これが線状凹部１４となる。
【００１９】
本形態の線状凸部１３及び線状凹部１４は、その延在方向（長手方向）と直交する面で切断した断面（以下、主切断面とも言う。）の形状が次のように形成されている。図３は図２に示した断面の一部を表した拡大図である。
【００２０】
図２、図３に表れる断面において、線状凸部１３は、基部１１に接する面である仮想の長い下底１３ａ、該下底１３ａに対して略平行であり基部１１とは反対側となる短い上底１３ｂ、及び下底１３ａの端部と上底１３ｂの端部とを結ぶ２つの脚部１３ｃを有して台形とされている。
【００２１】
一方、線状凹部１４は、溝状の部位として形成されるが、図２、図３に表れる断面において、溝状の底部を形成する基部１１の一部である短い上底１４ａ、該上底１４ａに対して略平行であり、隣り合う線状凸部１３の上底１３ｂの間の仮想の線で形成される基部１１とは反対側となる長い下底１４ｂ、及び上底１４ａの端部と下底１４ｂの端部とを結ぶ２つの脚部１３ｃを有して台形とされている。当該脚部１３ｃは線状凸部１３の脚部１３ｃと共有である。
【００２２】
ここで、図２、図３に表れた断面における線状凸部１３の下底１３ａの幅（線状凸部１３の配列方向の大きさ）をＷｂｐ、上底１３ｂの幅をＷａｐ、線状凹部１４の上底１４ａをＷｂｒ、下底１４ｂの幅をＷａｒとしたとき、次の関係が成り立つものとする。
０＜（Ｗａｐ／Ｗｂｐ）＜１
０＜（Ｗｂｒ／Ｗａｒ）＜１
【００２３】
なお、ＷａｐとＷａｒとの和、及び、ＷｂｐとＷｂｒとの和は、ピッチＰである。
さらに、線状凸部１３の高さ（下底１３ａと上底１３ｂとの距離）をＨ（線状凹部１４の深さ（上底１４ａと下底１４ｂとの距離）と同じ。）としたとき次の関係が成り立つものとする。
１μｍ≦Ｐ≦５μｍ
１μｍ≦Ｈ≦５μｍ、かつ、
（Ｐ／Ｈ）≦１
【００２４】
ここでピッチＰが１μｍより小さいと、製造上の観点から高さＨを大きく取ることが難しくなり、指紋などの汚れによる回折光沢の低減までの期間が短くなる。一方ピッチＰを５μｍより大きくすると回折現象が弱まり、回折光沢を適切に得ることが難しくなる。より好ましくはピッチＰは１．５μｍ以上５μｍ以下である。
また、高さＨが１μｍより小さいと、指紋などの汚れによる回折光沢の低減までの期間が短くなる。一方高さＨを５μｍより大きくすると製造上の観点から形状を不具合なく精度よく作製することが困難になる虞がある。
【００２５】
以上のような条件を満たすことにより、回折光沢を適切に得ることができ、指紋などの汚れにより凹部が溝で埋まって回折光沢が低減する期間を従来よりも長くすることができるとともに、製造において線状凹凸部の離型時の欠損等の不具合を低減させることができる。
【００２６】
以上のような回折構造層１０は、上記形態としたときに回折光沢を生じ得る材料により形成されていればよい。これには例えばウレタン樹脂、ポリ塩化ビニル、ポリアミド樹脂（ナイロン）、ポリエステル樹脂、アクリル樹脂、ポリオレフィン樹脂、ポリ塩化ビニル等を挙げることができる。
【００２７】
また、線状凹凸部１２は、その製造上の観点から、図３に表れたような角部が明確に表れた台形とはならないこともある。図４には線状凸部１３及び線状凹部１４の角部にフィレットが形成された例を表した。この場合には図４に補助線を付してあらわしたように、フィレットを考慮しない形態で上記の条件を満たすように構成すればよい。
【００２８】
図５は、他の形態の回折光沢シート２１を表した斜視図であり、図１に相当する図である。回折光沢シート２１は、上記した回折構造層１０、及び、基材層２２を備えてこれらが積層されている。
【００２９】
基材層２２は、回折構造層１０の基部１１のうち線状凹凸部１２が形成された側とは反対側に積層された層であり、回折構造層１０を支持する。
基材層２２は回折構造層１０を支持するとともに、回折光沢シート２１の用途に応じて適切な材料が用いられればよい。
基材層としては、木綿、麻、絹、羊毛などの天然繊維、レーヨン、アセテートなどの再生または半合成繊維、ポリアミド、ポリエステル、ポリアクリロニトリル、ポリビニルアルコール、ポリオレフィンなどの合成繊維、ガラス纖維等の繊維からなる織布、不織布、網布等の布（基布とも言う）、紙、ポリエステルやポリオレフィンの樹脂からなる樹脂フィルム、金属板（、乃至金属箔）、ガラス板、ガラス織布等の、一般に、合成皮革や人工皮革の基材乃至基布に用いられるものから、樹脂皮革の種類や用途に応じて適宜選択することができる。
基材層の厚さとしては、基部１１（樹脂表皮層）を支持可能な厚さであれば特に限定されないが、例えば２５μｍ以上５００μｍ以下の範囲とすることが出來る。
【００３０】
以上のような回折光沢シート１、２１は、様々な製品の表面に配置され、光沢を付与する装飾用の部材として用いられる。製品としては例えば靴、鞄、ソファー、椅子、乗物の座席等の表面材、箱、包装容器、壁紙や床材等の建築物内裝材、冷蔵庫やテレヴィジョン受像器等の家電製品の表面装飾材等を挙げることができる。
【００３１】
次に、回折光沢シート１、２１のうち、回折構造層１０を作製するための賦型シートについて説明する。図６には賦型シート３０の一部を示す外観斜視図を表した。また、図７には図６にＶＩＩ−ＶＩＩで示した線に沿った賦型シート３０の厚さ方向断面図を示した。図６、図７からわかるように、本形態の賦型シート３０は、賦型シート基材層３１及び賦型シート基材層３１の一方の面に積層された賦型層３２を有して構成されている。ただし、賦型シート基材層３１は必要に応じて具備されていればよく、賦型層３２を形成するに際して必要がない場合には設けられていなくてもよい。
【００３２】
賦型シート基材層３１は、賦型層３２を一方の面に積層させて賦型層３２を支持するシート状の部材である。賦型シート基材層３１は賦型層３２を支持することができればその材質は特に限定されることはないが、例えば紙類（クラフト紙、上質紙）、樹脂シート、金属箔、織布、不織布、およびこれらいずれかの積層体等を挙げることができる。
賦型シート基材層３１の表面は算術平均粗さＲａ（ＪＩＳ  Ｂ０６０１  ２００１）が、０．１ｎｍ以上３０ｎｍ以下であることが好ましい。Ｒａが３０ｎｍより大きいと当該表面粗さの凹凸が賦型層３２にまで影響を与え、回折光沢の発現を阻害する虞があるからである。Ｒａは０．１ｎｍより小さくてもよいが、これＲａがこれより低い基材層を作製するには費用が高くなる一方で効果は限定的だからである。コストと性能の両立の観点からさらに好ましくは０．５ｎｍ以上２０ｎｍ以下である。
【００３３】
また、賦型シート基材層３１の厚さは特に限定されることはないが、２５μｍ以上２００μｍ以下であることが好ましい。賦型シート基材層３１が２００μｍより厚いとコストが増大する一方で支持の効果向上は限定的である。また賦型シート基材層３１が２５μｍより薄いと回折構造層１０を製造する際に支持性が不足する虞がある。
【００３４】
賦型層３２は、賦型シート基材層３１の一方の面に積層される層であり、後述するように回折光沢シートの回折構造層のうち線状凹凸部１２の形態を転写して形成する部位を具備する。従って、賦型層３２は線状凹凸部１２の凹凸の態様を反転した凹凸の形態を有する。より詳しくは次の通りである。
【００３５】
図６、図７からわかるように、賦型層３２は賦型層基部３３及び賦型層線状凹凸部３４を有してこれらが一体となって構成されている。
賦型層基部３３は、賦型層線状凹凸部３４における複数の賦型層線状凸部３５の支持部となる板状の部位である。
【００３６】
賦型層線状凹凸部３４は、賦型層基部３３のうち賦型シート基材層３１に接する側とは反対側の面上に形成された凹凸を有する層である。賦型層線状凹凸部３４は、上記した回折構造層１０の線状凹凸部１２の凹凸を反転した形状とされている。すなわち、賦型層線状凹凸部３４は、図６、図７からわかるように、一方向に延びる賦型層線状凸部３５を有している。そして、複数の賦型層線状凸部３５が、上記延びる方向とは異なる方向に間隔を有して配列されている。従って、隣合う賦型層線状凸部３５の間には間隙が形成され、これが賦型層線状凹部３６となる。
【００３７】
ここで賦型層線状凸部３５はその延在方向（長手方向）と直交する面で切断した断面（以下、主切断面とも言う。）の形状が、上記した線状凹凸部１２の線状凹部１４の溝の断面形状に対応した凸形状を有している。
一方、賦型層線状凹部３６はその延在方向（長手方向）と直交する面で切断した断面（以下、主切断面とも言う。）の形状が、上記した線状凹凸部１２の線状凸部１３の凸の断面形状に対応した凹（溝）形状を有している。
これら賦型層線状凸部３５及び賦型層線状凹部３６の具体的な断面形状の規定及び好ましい範囲は、これに対応する形状である線状凹部１４及び線状凸部１３で説明した内容に倣って考えればよい。
【００３８】
また、賦型層３２の厚さは特に限定されることはないが、２００μｍ以下であることが好ましい。賦型層３２が２００μｍより厚いとコストが増大する一方で支持の効果向上は限定的である。また賦型層３２の厚さの下限は賦型層線状凹凸部３４の形状が適切に形成することができる厚さである。
【００３９】
賦型層３２を構成する材料は、賦型層として機能することができれば特に限定されることはないが、紫外線又は電子線等の電離放射線により硬化するアクリル系樹脂、あるいは、熱可塑性樹脂である、ポリエチレン系樹脂、ポリプロピレン系樹脂、又はポリメチルペンテン系樹脂等を挙げることができる。尚、硬化の為に照射する電離放射として、特に紫外線を用いる形態のものを紫外線硬化樹脂、特に電子線を用いる形態のものを電子線硬化性樹脂と呼稱する。そしてれらの中でも紫外線硬化樹脂が好ましい。これにより賦型層線状凹凸部３４の微細な凹凸の成形性が良く、より確実に精度よく形状を得ることができる。
【００４０】
図８（ａ）、図８（ｂ）には、賦型シート３０を賦型層３２側から見た平面図である。これにより、賦型層線状凹凸部３４の賦型層線状凸部３５及び賦型層線状凹部３６が延びる態様が表れている。図８（ａ）は、賦型層線状凸部３５及び賦型層線状凹部３６が帯状の賦型シート３０の長手方向（同図に於けるｙ軸方向）に対して平行に延びる例、図８（ｂ）は、賦型層線状凸部３５及び賦型層線状凹部３６が帯状の賦型シート３０の長手方向（同図に於けるｙ軸方向）に対して角度θ傾いて延びる例である。θの範囲は０度以上、１度以下であることが好ましい。θが０°とは図８（ａ）で示した例と同じである。これにより離型性を向上させることができ、回折光沢シートの線状凹凸部に欠け等の不具合を生じ難くなる。
【００４１】
このような賦型シート３０は例えば次のように作製することができる。ここでは、賦型シート基材層３１として透明な樹脂、賦型層３２として紫外線硬化樹脂が適用された例である。図９に説明するための図を表した。
【００４２】
図９からわかるように、ニップロール４１と型ロール４２との間に図９に矢印ＩＸで示しように賦型シート基材層３１のシートを送る。ここで型ロール４２の表面には賦型層線状凹凸部３４の形状を転写することができる凹凸が形成されている。即ち、型ロール４２の表面の凹凸形状は回折光沢シートの回折光沢層１０の線状凹凸部１２と同形状乃至略同形状となっている。そしてノズル４５から賦型シート基材層３１と型ロール４２との間に硬化前の紫外線硬化樹脂を滴下し、液だまり４６を形成しつつ賦型シート基材層３１と型ロール４２との間に硬化前の紫外線硬化樹脂を供給する。これにより賦型シート基材層３１及び型ロール４２の幅方向に均一にムラなく材料を供給することができる。
【００４３】
賦型シート基材層３１と型ロール４２と間に供給された硬化前の紫外線硬化樹脂は型ロール４２の表面形状に沿った形状となって賦型シート基材層３１と型ロール４２と間に充填される。そして、当該充填された状態で賦型シート基材層３１側から紫外線照射装置４４から紫外線を照射して充填された紫外線硬化樹脂を硬化させて形状を固定する。これにより賦型シート基材層３１上に賦型層３２が形成される。尚、紫外線照射裝置としては、例えば、高圧水銀燈等の水銀燈を使用することが出来る。
【００４４】
引き続き型ロール４２を回転させて賦型シート基材層３１及び賦型層３２を送り、離型ロール４３により型ロール４２から離型して賦型シート３０を得る。尚、図９に於いて、各ロールの回転方向は、ニップロール４１が右回り、型ロール４２が左回り、離型ロール４３が右回りとなっている。
【００４５】
このように賦型シート３０を得ることにより高い精度で効率よく賦型シートを作製することができる。また、このとき賦型シート３０の賦型層線状凹凸部３４の形態は回折光沢シート１０の線状凹凸部１２の上記した形態に対応した形状とされているので、離型性もよく形状的な欠陥の発生を防止することができる。
【００４６】
次に賦型シート３０を用いて回折光沢シート１０を作製する過程について説明する。図１０（ａ）、図１０（ｂ）が１つの例に係る当該過程を説明する図、図１１（ａ）〜図１１（ｃ）が他の例に係る当該過程を説明する図である。以下それぞれの例について説明する。
【００４７】
図１０（ａ）、図１０（ｂ）で示した例では、図７に示した賦型シート３０のうち賦型層線状凹凸部３４が形成された側から、回折構造層１０を構成する組成物を塗布し、図１０（ａ）に示したように積層させる。当該塗布の方法は特に限定されることはないが、例えばダイコート法等を適用することができる。これにより回折構造層１０がその回折光沢を得るための凹凸形状を有するものとなる。
その後、加熱乾燥等の適切な硬化方法により回折構造層１０の形状を確定させ、図１０（ｂ）に示したように、回折構造層１０を賦型シート３０から離型する。これにより回折構造層１０のみからなる回折光沢シート１を得ることができる。
【００４８】
一方、図１１（ａ）〜図１１（ｃ）で示した例では、図７に示した賦型シート３０のうち賦型層線状凹凸部３４が形成された側から、回折構造層１０を構成する組成物を塗布し、図１１（ａ）に示したように積層させる。当該塗布の方法は特に限定されることはないが、例えばダイコート法等を適用することができる。これにより回折構造層１０がその回折光沢を得るための凹凸形状を有するものとなる。その後、加熱乾燥等の適切な硬化方法により回折構造層１０の形状を確定させる。
次に回折構造層１０のうち賦型シート３０に接した側とは反対側の面に図１１（ｂ）に示したように基材層２２を接着剤により貼り合わせる。
その後、図１１（ｃ）に示したように、回折構造層１０及び基材層２２の積層体を賦型シート３０から離型する。これにより回折構造層１０及び基材層２２からなる回折光沢シート２１を得ることができる。
【００４９】
以上のように回折光沢シートを作製することができるが、本発明では、上記したような線状凸部、線状凹部を有する線状凹凸部を具備するので、回折構造層１０から賦型シートを離型する際に円滑に行われ、欠け等の不具合を生じ難く生産性を向上させることができる。
【００５０】
以下実験により賦形シート及びこれから製作される回折光沢シートの性能を評価した結果を示す。各例では、賦型シートの賦型層線状凹凸部の形状を変更し、それぞれについて回折光沢シートを作製して性能の評価を行った。回折光沢シートは次の順により作製した。作製方法自体は各例で共通である。
【００５１】
合成石英の板を準備し、その一方の面のうち１００ｍｍ×１００ｍｍの範囲に賦型シートの線状凹凸層に対応するパターンの凹凸を電子線により描画した。この描画した合成石英の板から、ニッケル電鋳によりパターンが形成された１００ｍｍ×１００ｍｍの電鋳板を作製した。この電鋳板を４５枚準備した。その後この４５枚の電鋳板を溶接によって一枚の板に形成し、直径１００ｍｍ、軸線方向長さ１５００ｍｍのシリンダー表面に一枚の板に形成した電鋳板を巻き付けて固定した。
【００５２】
一方、賦形シートを次のようにして作製した。賦型シート基材層として厚さ１５０μｍの紙、これに積層された賦型層としての厚さ３０μｍのポリプロピレンの帯状の積層体（幅１５００ｍｍ、長さ１５００ｍ）を準備した。
次に上記作製した電鋳板を巻き付けたシリンダーをロールエンボス装置に取り付けてこれを用いて、積層体の賦形層に対して熱エンボス転写した。これにより賦形層に電鋳板に形成されていたパターンが転写される。ここで熱エンボス転写の条件は、シリンダー温度１２０℃、圧力１４．７（ＭＰａ）、回転周速度５ｍ／分である。
【００５３】
回折構造層を構成する組成物として、ポリウレタン（レザミンＮＥ−８８１１、大日精化工業株式会社）１００質量部、着色剤（セイカセブンＮＥＴ−５７９４ブラック、大日精化工業株式会社）１５質量部、トルエン２５質量部、及びイソプロピルアルコール２５質量部を混合したものを準備した。
上記作製した賦型シートを、合成皮革製造装置に取り付け、当該組成物を賦型シートのうちパターンが形成された側の面に塗布した。塗布はダイコート法により行った。
塗布後、１００℃〜１２０℃の範囲で２分加熱乾燥し、その後に接着剤を用いて基材層（基布）を貼り合わせた。そして乾燥、熟成後に賦型シートから離型した。
以上により回折光沢シートを得た。
【００５４】
各例で形成されるパターン形状は表１にまとめて示した。
【００５５】
そして、得られた回折光沢シートに対して、以下のような評価を行った。
＜形状の計測＞
得られた回折光沢シートの断面を切断し、ＳＥＭ(株式会社ヒタチハイテクノロジーズ製ＳＵ８０００)にて形状観察した。形状観察した画像から、ピッチ・高さ（深さ）・Ｗａｐ、Ｗａｒ、Ｗｂｐ、Ｗｂｒを計測した。結果を表１に示した。表１において、「パターン形状」は、賦形層線状凹凸部が延びる方向が、賦形シートの帯状の長手方向（幅方向に対して直交する方向）に対して平行であれば「縦」、直交であれば「横」、両方が組み合わされた格子状であれば「縦横」とした。また、「ピッチ」は賦型層線状凹凸部の賦型層線状凸部の配列ピッチ、「高さ」は賦形層線状凸部の高さ（賦型層線状凹部の溝の深さ）を表している。
【００５６】
＜虹感の評価＞
虹感の評価は、変角分光測定により行った。変角分光測定器（Ｓ−ＯＧＭ、デジタルファッション株式会社）を用い、回折光沢シートの回折構造層に対して、入射角度０度（回折光沢シートの法線方向）から白色（キセノン光源）を照射し、１次回折光の波長４００ｎｍ及び７００ｎｍについて出射角度（θｏｕｔ）を計測して両者の角度差を得た。この角度差が３．０度以上では虹感が良好とし○、３．０度未満では不可で×とした。
【００５７】
＜汚れに対する評価＞
２０号のシリコンゴム栓により、一定量の疑似指紋液を作製した回折光沢シートに対してプレスした。ここでプレスの押圧する荷重は４．９（ＭＰａ）とした。また疑似指紋液としては、尿素１ｇ、乳酸４．６ｇ、ピロリン酸ナトリウム８ｇ、食塩７ｇ、エタノール２０ｍｌを蒸留水で１Ｌに希釈したもの（ＪＩＳ  Ｋ  ２２４６）を準備した。
このように疑似指紋液を回折光沢シートに配置した後に、虹の強さを評価するために変角分光測定器（Ｓ−ＯＧＭ、デジタルファッション株式会社）による光の強度を測定した。具体的には、疑似指紋液を配置しなかった場合における１次回折光（波長５５０ｎｍ）の光の強度を１とし、疑似指紋液を配置した場合の光の強度を測定して０．７以上を○、０．７未満を×とした。
【００５８】
＜欠陥の評価＞
作製した回折光沢シートから、幅１５００ｍｍ、長さ１０００ｍｍのサンプルを切り出して目視検査を行った。０．２ｍｍ以上の欠落を欠陥とし、その数を数えた。欠陥数が４以上の場合を×、３以下の場合を○とした。
【００５９】
表２に評価結果を示した。
【００６０】
【表１】
0006641758.tif 000002
【００６１】
【表２】
0006641758.tif 000003
【符号の説明】
【００６２】
１  回折光沢シート
１０  回折構造層
１１  基部
１２  線状凹凸部
１３  線状凸部
１４  線状凹部
２１  回折光沢シート
２２  基材層
３０  賦型シート
３１  賦型シート基材層
３２  賦型層
３３  賦型層基部
３４  賦型層線状凹凸部
３５  賦型層線状凸部
３６  賦型層線状凹部
【図１】
0006641758.tif 000004
【図２】
0006641758.tif 000005
【図３】
0006641758.tif 000006
【図４】
0006641758.tif 000007
【図５】
0006641758.tif 000008
【図６】
0006641758.tif 000009
【図７】
0006641758.tif 000010
【図８】
0006641758.tif 000011
【図９】
0006641758.tif 000012
【図１０】
0006641758.tif 000013
【図１１】
0006641758.tif 000014